(57)【要約】【課題】放電反応における過電圧を低減することができる空気二次電池用の空気極、及び、この空気極を備え、エネルギー効率の向上と高出力化が図れる空気二次電池を提供する。【解決手段】電池２は、セパレータ１４を介して重ね合わされた空気極１６及び負極１２を含む電極群１０と、電極群１０をアルカリ電解液とともに収容している容器４と、を備え、空気極１６は、Ｂｉ２Ｒｕ２Ｏ６．９２で表される結晶構造及びＢｉ２Ｒｕ２Ｏ７．３３で表される結晶構造を有しているパイロクロア型複合酸化物を備えている。【選択図】図１
2020126754.tif 000002
【特許請求の範囲】
【請求項１】
一般式：Ａ２−ｘＢ２−ｙＯ７−ｚ（ただし、ｘ、ｙ、ｚは、それぞれ、０≦ｘ≦１、０≦ｙ≦１、−０．５≦ｚ≦０．５の関係を満たし、Ａは、Ｂｉ、Ｐｂ、Ｔｂ、Ｌａ、Ｃｅ、Ｐｒ、Ｎｄ、Ｐｍ、Ｓｍ、Ｅｕ、Ｇｄ、Ｄｙ、Ｈｏ、Ｅｒ、Ｔｍ、Ｙｂ、Ｌｕ、Ｍｎ、Ｙ、Ｚｎ及びＡｌから選ばれる少なくとも１種の元素を表し、Ｂは、Ｒｕ、Ｉｒ、Ｓｉ、Ｇｅ、Ｔａ、Ｓｎ、Ｈｆ、Ｚｒ、Ｔｉ、Ｎｂ、Ｖ、Ｓｂ、Ｒｈ、Ｃｒ、Ｒｅ、Ｓｃ、Ｃｏ、Ｃｕ、Ｉｎ、Ｇａ、Ｃｄ、Ｆｅ、Ｎｉ、Ｗ及びＭｏから選ばれる少なくとも１種の元素を表している。）で表されるパイロクロア型複合酸化物であって、酸素量が異なる結晶構造を２つ以上有するパイロクロア型複合酸化物を備えている、空気二次電池用の空気極触媒。
【請求項２】
前記パイロクロア型複合酸化物は、ビスマスルテニウム酸化物である、請求項１に記載の空気二次電池用の空気極触媒。
【請求項３】
前記パイロクロア型複合酸化物は、Ｂｉ２Ｒｕ２Ｏ６．９２で表される結晶構造もしくはＢｉ２Ｒｕ２Ｏ６．９２で表される結晶構造に類似する結晶構造と、Ｂｉ２Ｒｕ２Ｏ７．３３で表される結晶構造もしくはＢｉ２Ｒｕ２Ｏ７．３３で表される結晶構造に類似する結晶構造とを少なくとも有している、請求項１又は２に記載の空気二次電池用の空気極触媒。
【請求項４】
セパレータを介して重ね合わされた空気極及び負極を含む電極群と、
前記電極群をアルカリ電解液とともに収容している容器と、を備え、
前記空気極は、請求項１〜３の何れかに記載の空気二次電池用の空気極触媒を含んでいる、空気二次電池。
【請求項５】
前記負極は、水素吸蔵合金を含んでいる、請求項４に記載の空気二次電池。
【発明の詳細な説明】
【技術分野】
【０００１】
本発明は、空気二次電池用の空気極触媒及び空気二次電池に関する。
【背景技術】
【０００２】
近年、大気中の酸素を正極活物質とする空気電池が、エネルギー密度が高く、小型、軽量化が容易であること等の理由から注目を集めている。このような空気電池においては、亜鉛空気一次電池が補聴器用の電源として実用化されている。
【０００３】
また、充電が可能な空気電池として、負極用金属に、Ｌｉ、Ｚｎ、Ａｌ、Ｍｇなどを用いる空気二次電池の研究がなされており、このような空気二次電池は、リチウムイオン二次電池のエネルギー密度を超える新しい二次電池として期待されている。
【０００４】
しかしながら、上記したような負極用金属を用いる空気二次電池は、電池における充放電の際の化学反応（以下、電池反応という）にともない当該負極用金属の溶解析出反応が繰り返されるので、負極用金属が樹枝状に析出するいわゆるデンドライト成長が起き、それにともなう内部短絡が発生したり、シェイプチェンジにより負極の形状が変化することで電池容量が低下してしまうといった問題があり、未だ実用化には至っていない。
【０００５】
ところで、空気二次電池の一種として、電解液にアルカリ性水溶液（アルカリ電解液）を用い、負極活物質に水素を用いる空気水素二次電池の研究がなされている（例えば、特許文献１参照）。特許文献１に代表されるような空気水素二次電池は、負極用金属として水素吸蔵合金を用いているが、空気水素二次電池における負極活物質は、上記した水素吸蔵合金に吸蔵放出される水素であるので、電池反応にともない水素吸蔵合金自体の溶解析出反応は起こらない。このため、空気水素二次電池においては、上記したようなデンドライト成長による内部短絡やシェイプチェンジによる電池容量の低下の問題は起こらない。
【０００６】
上記の空気水素二次電池のようにアルカリ電解液を用いる空気二次電池では、正極（以下、空気極という）において以下に示すような充放電反応が起こる。
【０００７】
充電（酸素発生反応）：４ＯＨ−→Ｏ２＋２Ｈ２Ｏ＋４ｅ−・・・（I）
放電（酸素還元反応）：Ｏ２＋２Ｈ２Ｏ＋４ｅ−→４ＯＨ−・・・（II）
空気二次電池の空気極は、充電時には反応式（I）で表されるように酸素と水を生成し、放電時には反応式（II）で表されるように酸素を還元して水酸化物イオンを生成する。空気極で発生した酸素は、空気極における大気に開放されている部分から大気中に放出される。
【先行技術文献】
【特許文献】
【０００８】
【特許文献１】特許第４５６８１２４号公報
【発明の概要】
【発明が解決しようとする課題】
【０００９】
ところで、上記した空気二次電池においては、エネルギー効率は未だ十分な値とはなっておらず、また、高出力化も未だ十分には図られていない。このため、空気二次電池の実用化を図るためには、更なるエネルギー効率の向上や高出力化が求められている。
【００１０】
上記したようなエネルギー効率の向上や高出力化を妨げている要因の一つとしては、空気極における放電反応すなわち酸素還元反応の過電圧が大きいことが挙げられる。
【００１１】
本発明は、上記の事情に基づいてなされたものであり、その目的とするところは、放電反応における過電圧を低減することができる空気二次電池用の空気極触媒、及び、この空気極触媒を含む、エネルギー効率の向上と高出力化が図られた空気二次電池を提供することにある。
【課題を解決するための手段】
【００１２】
上記目的を達成するために、本発明によれば、一般式：Ａ２−ｘＢ２−ｙＯ７−ｚ（ただし、ｘ、ｙ、ｚは、それぞれ、０≦ｘ≦１、０≦ｙ≦１、−０．５≦ｚ≦０．５の関係を満たし、Ａは、Ｂｉ、Ｐｂ、Ｔｂ、Ｌａ、Ｃｅ、Ｐｒ、Ｎｄ、Ｐｍ、Ｓｍ、Ｅｕ、Ｇｄ、Ｄｙ、Ｈｏ、Ｅｒ、Ｔｍ、Ｙｂ、Ｌｕ、Ｍｎ、Ｙ、Ｚｎ及びＡｌから選ばれる少なくとも１種の元素を表し、Ｂは、Ｒｕ、Ｉｒ、Ｓｉ、Ｇｅ、Ｔａ、Ｓｎ、Ｈｆ、Ｚｒ、Ｔｉ、Ｎｂ、Ｖ、Ｓｂ、Ｒｈ、Ｃｒ、Ｒｅ、Ｓｃ、Ｃｏ、Ｃｕ、Ｉｎ、Ｇａ、Ｃｄ、Ｆｅ、Ｎｉ、Ｗ及びＭｏから選ばれる少なくとも１種の元素を表している。）で表されるパイロクロア型複合酸化物であって、酸素量が異なる結晶構造を２つ以上有するパイロクロア型複合酸化物を備えている、空気二次電池用の空気極触媒が提供される。
【００１３】
前記パイロクロア型複合酸化物は、ビスマスルテニウム酸化物である構成とすることが好ましい。
【００１４】
前記パイロクロア型複合酸化物は、Ｂｉ２Ｒｕ２Ｏ６．９２で表される結晶構造もしくはＢｉ２Ｒｕ２Ｏ６．９２で表される結晶構造に類似する結晶構造と、Ｂｉ２Ｒｕ２Ｏ７．３３で表される結晶構造もしくはＢｉ２Ｒｕ２Ｏ７．３３で表される結晶構造に類似する結晶構造とを少なくとも有している、構成とすることがより好ましい。
【００１５】
また、本発明によれば、セパレータを介して重ね合わされた空気極及び負極を含む電極群と、前記電極群をアルカリ電解液とともに収容している容器と、を備え、前記空気極は、上記した何れかの空気二次電池用の空気極触媒を含んでいる、空気二次電池が提供される。
【００１６】
前記負極は、水素吸蔵合金を含んでいる構成とすることが好ましい。
【発明の効果】
【００１７】
本発明に係る空気二次電池用の空気極触媒は、一般式：Ａ２−ｘＢ２−ｙＯ７−ｚ（ただし、ｘ、ｙ、ｚは、それぞれ、０≦ｘ≦１、０≦ｙ≦１、−０．５≦ｚ≦０．５の関係を満たし、Ａは、Ｂｉ、Ｐｂ、Ｔｂ、Ｌａ、Ｃｅ、Ｐｒ、Ｎｄ、Ｐｍ、Ｓｍ、Ｅｕ、Ｇｄ、Ｄｙ、Ｈｏ、Ｅｒ、Ｔｍ、Ｙｂ、Ｌｕ、Ｍｎ、Ｙ、Ｚｎ及びＡｌから選ばれる少なくとも１種の元素を表し、Ｂは、Ｒｕ、Ｉｒ、Ｓｉ、Ｇｅ、Ｔａ、Ｓｎ、Ｈｆ、Ｚｒ、Ｔｉ、Ｎｂ、Ｖ、Ｓｂ、Ｒｈ、Ｃｒ、Ｒｅ、Ｓｃ、Ｃｏ、Ｃｕ、Ｉｎ、Ｇａ、Ｃｄ、Ｆｅ、Ｎｉ、Ｗ及びＭｏから選ばれる少なくとも１種の元素を表している。）で表されるパイロクロア型複合酸化物であって、酸素量が異なる結晶構造を２つ以上有するパイロクロア型複合酸化物を備えていることから、放電反応における酸素の授受がスムーズに行われる結果、放電反応における過電圧を低減することに貢献する。よって、斯かる空気極触媒を含む空気二次電池は、エネルギー効率が向上し、出力も高くなる。このため、本発明によれば、放電反応における過電圧を低減することができる空気二次電池用の空気極触媒、及び、この空気極触媒を含む、エネルギー効率の向上と高出力化が図られた空気二次電池を提供することができる。
【図面の簡単な説明】
【００１８】
【図１】本発明の実施形態に係る空気水素二次電池を概略的に示した断面図である。
【図２】実施例１、比較例１及び比較例２の空気極触媒のＸＲＤプロファイルである。
【図３】図２における２θが１０度から１８度の範囲を拡大したＸＲＤプロファイルである。
【図４】図２における２θが３７度から４４度の範囲を拡大したＸＲＤプロファイルである。
【図５】実施例１、比較例１及び比較例２の空気水素二次電池の放電特性カーブを示したグラフである。
【発明を実施するための形態】
【００１９】
以下、本発明に係る空気二次電池用の空気極触媒を含む空気水素二次電池２（以下、電池２という）について図面を参照して説明する。
【００２０】
図１に示すように、電池２は、容器４と、この容器４の中に電解液（図示せず）とともに入れられた電極群１０とを備えている。
【００２１】
電極群１０は、負極１２と、空気極（正極）１６とがセパレータ１４を介して重ね合わされて形成されている。
【００２２】
負極１２は、多孔質構造をなし多数の空孔を有する導電性の負極基材と、前記した空孔内及び負極基材の表面に担持された負極合剤とを含んでいる。上記したような負極基材としては、例えば発泡ニッケルを用いることができる。
【００２３】
負極合剤は、負極活物質としての水素を吸蔵及び放出可能な水素吸蔵合金粒子の集合体である水素吸蔵合金粉末と、導電材と、結着剤とを含む。ここで、導電材としては、黒鉛、カーボンブラック等を用いることができる。
【００２４】
水素吸蔵合金粒子を構成する水素吸蔵合金としては、特に限定されるものではないが、希土類−Ｍｇ−Ｎｉ系水素吸蔵合金が用いられる。この希土類−Ｍｇ−Ｎｉ系水素吸蔵合金の組成は自由に選択できるが、例えば、一般式：
Ｌｎ１−ａＭｇａＮｉｂ−ｃ−ｄＡｌｃＭｄ・・・（III）
で表されるものを用いるのが好ましい。
【００２５】
ただし、一般式（III）中、Ｌｎは、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ｓｃ、Ｙ、Ｚｒ及びＴｉよりなる群から選ばれた少なくとも1種の元素を表し、Ｍは、Ｖ、Ｎｂ、Ｔａ、Ｃｒ、Ｍｏ、Ｍｎ、Ｆｅ、Ｃｏ、Ｇａ、Ｚｎ、Ｓｎ、Ｉｎ、Ｃｕ、Ｓｉ、Ｐ及びＢよりなる群から選ばれた少なくとも1種の元素を表し、添字ａ、ｂ、ｃ、ｄは、それぞれ、０．０１≦ａ≦０．３０、２．８≦ｂ≦３．９、０．０５≦ｃ≦０．３０、０≦ｄ≦０．５０の関係を満たす数を表す。
【００２６】
ここで、水素吸蔵合金粒子は、例えば以下のようにして得られる。
まず、所定の組成となるように金属原材料を計量して混合し、この混合物を不活性ガス雰囲気下にて、例えば、高周波誘導溶解炉で溶解してインゴットにする。得られたインゴットは、不活性ガス雰囲気下にて９００〜１２００℃に加熱され、その温度で５〜２４時間保持する熱処理が施され均質化される。この後、インゴットを粉砕し、篩分けを行うことにより所望粒径の水素吸蔵合金粒子の集合体である水素吸蔵合金粉末を得る。
【００２７】
結着剤としては、例えば、ポリアクリル酸ナトリウム、カルボキシメチルセルロース、スチレンブタジエンゴム等が用いられる。
【００２８】
ここで、負極１２は、例えば以下のようにして製造することができる。
まず、水素吸蔵合金粒子の集合体である水素吸蔵合金粉末、導電材、結着剤及び水を混練して負極合剤ペーストを調製する。得られた負極合剤ペーストは負極基材に充填され、乾燥させられる。乾燥後、水素吸蔵合金粒子等が付着した負極基材はロール圧延されて、体積当たりの合金量を高められ、その後、裁断がなされ、これにより負極１２が製造される。この負極１２は、全体として板状をなしている。
【００２９】
次に、空気極１６は、多孔質構造をなし多数の空孔を有する導電性の空気極基材と、前記した空孔内及び空気極基材の表面に担持された空気極合剤（正極合剤）とを含んでいる。上記したような空気極基材としては、例えば、発泡ニッケルやニッケルメッシュを用いることができる。
【００３０】
空気極合剤は、空気二次電池用の空気極触媒と、導電材と、結着剤とを含む。
空気二次電池用の空気極触媒としては、複合酸化物が用いられる。複合酸化物は、酸素発生及び酸素還元に対して２元機能を有する場合があり、このような二元機能を有する触媒は、充電過程でも、放電過程でも電池の過電圧を低減させることに寄与する。
【００３１】
本発明において、空気二次電池用の空気極触媒としては、一般式：Ａ２−ｘＢ２−ｙＯ７−ｚ（ただし、ｘ、ｙ、ｚは、それぞれ、０≦ｘ≦１、０≦ｙ≦１、−０．５≦ｚ≦０．５の関係を満たし、Ａは、Ｂｉ、Ｐｂ、Ｔｂ、Ｌａ、Ｃｅ、Ｐｒ、Ｎｄ、Ｐｍ、Ｓｍ、Ｅｕ、Ｇｄ、Ｄｙ、Ｈｏ、Ｅｒ、Ｔｍ、Ｙｂ、Ｌｕ、Ｍｎ、Ｙ、Ｚｎ及びＡｌから選ばれる少なくとも１種の元素を表し、Ｂは、Ｒｕ、Ｉｒ、Ｓｉ、Ｇｅ、Ｔａ、Ｓｎ、Ｈｆ、Ｚｒ、Ｔｉ、Ｎｂ、Ｖ、Ｓｂ、Ｒｈ、Ｃｒ、Ｒｅ、Ｓｃ、Ｃｏ、Ｃｕ、Ｉｎ、Ｇａ、Ｃｄ、Ｆｅ、Ｎｉ、Ｗ及びＭｏから選ばれる少なくとも１種の元素を表している。）で表されるパイロクロア型複合酸化物であって、酸素量が異なる結晶構造を２つ以上有するパイロクロア型複合酸化物が用いられる。
【００３２】
好ましくは、第１の結晶構造と、第２の結晶構造とを有する２相のパイロクロア型複合酸化物が用いられる。
【００３３】
ここで、上記した第１の結晶構造における酸素量をＱとし、上記した第２の結晶構造における酸素量をＲとした場合に、Ｑ＜Ｒの関係を満たすようにすることが好ましい。つまり、本発明に係るパイロクロア型複合酸化物は、酸素量が異なる結晶構造を２つ有する態様とすることが好ましい。
【００３４】
本発明者は、パイロクロア型複合酸化物において、酸素量の異なる結晶構造が２相又は３相以上含まれていることで、優れた触媒活性を示すことを見出した。パイロクロア型複合酸化物では、結晶構造内の酸素量が酸素還元に大きく影響しており、２種類又はそれ以上の結晶構造の組み合わせにより、相乗効果が生じ、酸素と空気極触媒の表面との結合強度が変化すること、以下に示すような２電子還元経路の過程で生じる中間体である過酸化水素イオン（ＨＯ２−）の分解を促進することなどの触媒の多元機能が引き起こされると考えられる。
【００３５】
ここで、アルカリ電解液中での酸素の電気化学的還元機構は、上記した（II）式で示されるような４電子還元経路の他に、以下の（IV）式で示されるような、２電子還元経路が存在する。この２電子還元経路は、中間体として過酸化水素イオン（ＨＯ２−）を生じる。
Ｏ２＋Ｈ２Ｏ＋２ｅ−→ＨＯ２−＋ＯＨ−・・・（IV）
【００３６】
ＨＯ２−は、電極表面に吸着して反応を阻害し、電池反応に悪影響を及ぼし、電池の過電圧の上昇の原因となる。しかし、本発明に係る２相の結晶構造を有するパイロクロア型複合酸化物を含む空気極触媒は、ＨＯ２−の分解を促進させると考えられ、以下の（V）式の反応を進行させていると考えられる。
２ＨＯ２−→２ＯＨ−＋Ｏ２・・・（V）
なお、上記した（IV）式及び（V）式による全反応は、（II）式と同様となる。
【００３７】
本発明に用いるパイロクロア型複合酸化物としては、好ましくはビスマスルテニウム酸化物が用いられる。このビスマスルテニウム酸化物は、酸素発生と酸素還元の二元機能を有する触媒である。
【００３８】
また、酸素量が異なるパイロクロア型複合酸化物としては、Ｂｉ２Ｒｕ２Ｏ６．９２で表される結晶構造もしくはＢｉ２Ｒｕ２Ｏ６．９２で表される結晶構造に類似する結晶構造と、Ｂｉ２Ｒｕ２Ｏ７．３３で表される結晶構造もしくはＢｉ２Ｒｕ２Ｏ７．３３で表される結晶構造に類似する結晶構造とを少なくとも有しているパイロクロア型複合酸化物を用いることがより好ましい。
【００３９】
次に、空気二次電池用触媒の製造方法に関し、パイロクロア型のビスマスルテニウム酸化物を例に挙げて具体的に以下に説明する。
【００４０】
Ｂｉ（ＮＯ３）３・５Ｈ２Ｏ及びＲｕＣｌ３・３Ｈ２Ｏを同じ濃度となるように蒸留水の中に投入し、撹拌してＢｉ（ＮＯ３）３・５Ｈ２Ｏ及びＲｕＣｌ３・３Ｈ２Ｏの混合水溶液を調製する。このとき蒸留水の温度は、６０℃以上、９０℃以下とする。そして、この混合水溶液に、１ｍｏｌ／Ｌ以上、３ｍｏｌ／Ｌ以下のＮａＯＨ水溶液を加える。この際の浴温度は６０℃以上、９０℃以下に保持し、酸素バブリングを行いながら撹拌する。この操作によって生じた沈殿物を含む溶液を８０℃以上、１００℃以下に保持して水分の一部を蒸発させてペーストを形成する。このペーストを蒸発皿に移し、１００℃以上、１５０℃以下に加熱し、その状態で１０時間以上、２０時間以下保持して乾燥させ、ペーストの乾燥物を得る。そして、この乾燥物を乳鉢で粉砕した後、空気雰囲気下で３５０℃以上、５５０℃以下の温度に加熱し、０．５時間以上、２４時間以下保持することにより焼成し、焼成物を得る。得られた焼成物を６０℃以上、９０℃以下の蒸留水を用いて水洗した後乾燥させる。これにより、パイロクロア型のビスマスルテニウム酸化物が得られる。
【００４１】
次に、調製されたビスマスルテニウム酸化物に酸処理として硝酸水溶液に浸漬させる酸処理を施すことが好ましい。具体的には、以下の通りである。
【００４２】
まず、硝酸水溶液を準備する。ここで、硝酸水溶液の濃度は、５ｍｏｌ／Ｌ以下とすることが好ましく、硝酸水溶液の量は、ビスマスルテニウム酸化物１ｇに対して２０ｍＬの割合となる量を準備することが好ましく、硝酸水溶液の温度は、２０℃以上、２５℃以下に設定することが好ましい。
【００４３】
そして、準備された硝酸水溶液の中に、ビスマスルテニウム酸化物を浸漬し、６時間以下撹拌する。所定時間経過後、硝酸水溶液中からビスマスルテニウム酸化物を吸引濾過する。濾別されたビスマスルテニウム酸化物は、６０℃以上、８０℃以下に設定されたイオン交換水に投入され洗浄される。
【００４４】
洗浄されたビスマスルテニウム酸化物は、１００℃以上、１２０℃以下の環境下で１時間以上、２時間以下保持され、乾燥させられる。
【００４５】
以上のようにして、酸処理が施されたビスマスルテニウム酸化物を得る。このように酸処理を施すことにより、ビスマスルテニウム酸化物（パイロクロア型複合酸化物）の製造過程で生じる副生成物を除去することができる。なお、酸処理に用いられる酸性水溶液は、硝酸水溶液に限定されるものではなく、硝酸水溶液の他に塩酸水溶液、硫酸水溶液を用いることができる。これら、塩酸水溶液及び硫酸水溶液においても、硝酸水溶液と同様に副生成物を除去できるという効果が得られる。
【００４６】
次に、導電材について説明する。この導電材は、空気二次電池の高出力化を図るべく内部抵抗を低下させるため、及び、上記した触媒の担体として用いられる。斯かる導電材として、例えば、ニッケル粒子の集合体であるニッケル粉末を用いることが好ましい。上記したニッケル粒子としては、例えば、平均粒径が０．１μｍ〜１０μｍの粒子を用いることが好ましい。ここで、本発明においては、平均粒径といった場合、対象となる粒子の集合体である粉末について、レーザー回折・散乱式粒径分布測定装置を用いて体積基準で粒径分布を測定して得られた体積平均粒径を指すものとする。
【００４７】
上記したニッケル粉末は、空気極合剤中において、６０質量％以上含有させることが好ましい。このニッケル粉末の含有量の上限は、空気極合剤における他の構成材料との関係から８０質量％以下とすることが好ましい。
【００４８】
また、導電材としては、上記したニッケル粉末に限定されるものではなく、コア材料に金属材料を被覆した金属被覆導電フィラーを用いることもできる。この金属被覆導電フィラーは、全体が金属で形成されている金属粒子よりも軽く、空気極全体としての軽量化に貢献する。上記したコア材料としては、特に限定されるものではなく、例えば、シリカの粒子が挙げられる。そして、金属被覆層としては、ニッケルを採用することが好ましい。このような金属被覆導電フィラーの集合体である金属被覆導電フィラー粉末は、空気極合剤に対し、３０質量％以上含有させることが好ましい。
【００４９】
結着剤は、空気極合剤の構成材料を結着させるとともに空気極１６に適切な撥水性を付与する働きをする。ここで、結着剤としては、特に限定されるものではなく、例えば、フッ素樹脂が用いられる。なお、好ましいフッ素樹脂としては、例えば、ポリテトラフルオロエチレン（ＰＴＦＥ）が用いられる。
【００５０】
空気極１６は、例えば、以下のようにして製造することができる。
まず、ビスマスルテニウム酸化物、導電材、結着剤及び水を含む空気極合剤ペーストを調製する。
【００５１】
得られた空気極合剤ペーストは、シート状に成形され、その後、ニッケルメッシュ（空気極基材）にプレス圧着される。これにより、空気極の中間製品が得られる。
【００５２】
次いで、得られた中間製品は、焼成炉に投入され焼成処理が行われる。この焼成処理は、不活性ガス雰囲気中で行われる。この不活性ガスとしては、例えば、窒素ガスやアルゴンガスが用いられる。焼成処理の条件としては、３００℃以上、４００℃以下の温度に加熱し、この状態で、１０分以上、２０分以下の間保持する。その後、中間製品を焼成炉内で自然冷却し、中間製品の温度が１５０℃以下になったところで大気中に取り出す。これにより、焼成処理が施された中間製品が得られる。この焼成処理後の中間製品を所定形状に裁断することにより、空気極１６を得る。
【００５３】
以上のようにして得られた空気極１６及び負極１２は、セパレータ１４を介して積層され、これにより電極群１０が形成される。このセパレータ１４は、空気極１６及び負極１２の間の短絡を避けるために配設され、電気絶縁性の材料が採用される。このセパレータ１４に採用される材料としては、例えば、ポリアミド繊維製不織布に親水性官能基を付与したもの、ポリエチレンやポリプロピレンなどのポリオレフィン繊維製不織布に親水性官能基を付与したもの等を用いることができる。
【００５４】
形成された電極群１０は、アルカリ電解液とともに容器４の中に入れられる。この容器４としては、電極群１０とアルカリ電解液とを収容できるものであれば特に限定されるものではなく、例えば、アクリル製の箱状の容器４が用いられる。この容器４は、例えば、図１に示すように、容器本体６と、蓋８とを含んでいる。
【００５５】
容器本体６は、底壁１８と、底壁１８の周縁部から上方に延びる側壁２０とを有する箱形状をなしている。側壁２０の上端縁２１で囲まれた部分は、開口している。つまり、底壁１８の反対側には、開口部２２が設けられている。また、側壁２０においては、右側壁２０Ｒ及び左側壁２０Ｌの所定位置に、それぞれ貫通孔が設けられており、これら貫通孔は、後述するリード線の引出口２４、２６となる。
【００５６】
蓋８は、容器本体６の平面視形状と同じ平面視形状をなしており、容器本体６の上部に被せられ、開口部２２を塞ぐ。蓋８は容器本体６に被せられた際、側壁の上端縁２１との間は液密に封止される。
【００５７】
蓋８において、容器本体６の内側に臨む内面部２８には、通気路３０が設けられている。通気路３０は、容器本体６の内側に面する部分が開放されており、全体として１本のサーペンタイン形状をなしている。更に、蓋８の所定位置には、厚さ方向に貫通する入側通気孔３２及び出側通気孔３４が設けられている。入側通気孔３２は、通気路３０の一方端と連通しており、出側通気孔３４は、通気路３０の他方端と連通している。つまり、通気路３０は、入側通気孔３２及び出側通気孔３４を介して大気に開放されている。
【００５８】
容器本体６の底壁１８の上には、必要に応じて、調整部材３６を配置する。調整部材３６は、容器４内において、電極群１０の高さ方向の位置合わせに用いられる。調整部材３６としては、例えば、発泡ニッケルのシートが用いられる。
【００５９】
調整部材３６の上には、電極群１０が配設される。このとき、電極群１０の負極１２は、調整部材３６と接するように配設される。
【００６０】
一方、電極群１０の空気極１６側には、空気極１６と接するように撥水通気部材４０が配設される。この撥水通気部材４０は、ＰＴＦＥ多孔膜４２に不織布拡散紙４４が組み合わされたものである。撥水通気部材４０は、ＰＴＦＥにより撥水効果を発揮するとともに、気体の通過を許容する。撥水通気部材４０は、蓋８と空気極１６との間に介在し、蓋８及び空気極１６の両方に密着している。この撥水通気部材４０は、蓋８の通気路３０、入側通気孔３２及び出側通気孔３４の全体をカバーする大きさを有している。
【００６１】
上記のような、電極群１０、調整部材３６及び撥水通気部材４０を収容した容器本体６には、所定量のアルカリ電解液が注入された後、蓋８が被せられる。そして、図１において概略的に描かれているように、容器４（容器本体６及び蓋８）の周端縁部４６、４８が連結具５０、５２により上下から挟みこまれる。このようにして、電池２が形成される。
【００６２】
なお、上記したアルカリ電解液としては、アルカリ二次電池に用いられる一般的なアルカリ電解液が好適に用いられ、具体的には、ＮａＯＨ、ＫＯＨ及びＬｉＯＨのうち、少なくとも１種を溶質として含む水溶液が用いられる。
【００６３】
ここで、電池２においては、蓋８の通気路３０は撥水通気部材４０に相対している。撥水通気部材４０は、気体は通すが水分は遮断するので、空気極１６は撥水通気部材４０、通気路３０、入側通気孔３２及び出側通気孔３４を介して大気に開放されることになる。つまり、空気極１６は、撥水通気部材４０を通じて大気と接することになる。
【００６４】
また、この電池２においては、空気極（正極）１６に空気極リード（正極リード）５４が電気的に接続されており、負極１２に負極リード５６が電気的に接続されている。これら空気極リード５４及び負極リード５６は、図１中においては概略的に描かれているが、気密性及び水密性を保持した状態で引出口２４、２６から容器４の外に引き出されている。そして、空気極リード５４の先端には空気極端子（正極端子）５８が設けられており、負極リード５６の先端には負極端子６０が設けられている。したがって、電池２においては、これら空気極端子５８及び負極端子６０を利用して充放電の際の電流の入力及び出力が行われる。
【００６５】
［実施例］
１．電池の製造
（実施例１）
（１）空気極触媒の合成
第１ステップとして、Ｂｉ（ＮＯ３）３・５Ｈ２Ｏ及びＲｕＣｌ３・３Ｈ２Ｏを所定量準備し、これらＢｉ（ＮＯ３）３・５Ｈ２Ｏ及びＲｕＣｌ３・３Ｈ２Ｏが同じ濃度となるように７５℃の蒸留水中に投入し、撹拌してＢｉ（ＮＯ３）３・５Ｈ２Ｏ及びＲｕＣｌ３・３Ｈ２Ｏの混合水溶液を調製した。そして、この混合水溶液に、２ｍｏｌ／ＬのＮａＯＨ水溶液を加えた。この際の浴温度は７５℃とし、酸素バブリングを行いながら撹拌した。この操作によって生じた沈殿物を含む溶液を８５℃に保持して水分の一部を蒸発させてペーストを形成した。このペーストを蒸発皿に移し、１２０℃に加熱し、その状態で１２時間保持して乾燥させ、ペーストの乾燥物（前駆体）を得た。
【００６６】
第２ステップとして、得られた乾燥物を乳鉢で粉砕した後、空気雰囲気下で４００℃に加熱し、１時間保持する焼成処理を施し、焼成物を得た。得られた焼成物を７０℃の蒸留水を用いて水洗した後、吸引濾過し、１２０℃で乾燥させた。これにより、パイロクロア型のビスマスルテニウム酸化物を得た。
【００６７】
得られたビスマスルテニウム酸化物を、乳鉢を用いて粉砕することにより所定粒子径の粒子の集合体であるビスマスルテニウム酸化物の粉末を得た。このビスマスルテニウム酸化物の粉末に関し、走査型電子顕微鏡による二次電子像を観察した結果、ビスマスルテニウム酸化物の粒子径は０．１μｍ以下であった。
【００６８】
第３ステップとして、ビスマスルテニウム酸化物の粉末２ｇを４０ｍＬの硝酸水溶液とともにスターラーの撹拌槽に入れ、当該硝酸水溶液の温度を２５℃に保持したまま１時間撹拌した。ここで、硝酸水溶液の濃度は２ｍｏｌ／Ｌとした。
【００６９】
撹拌が終了した後、硝酸水溶液中からビスマスルテニウム酸化物の粉末を吸引濾過することにより取り出した。取り出されたビスマスルテニウム酸化物の粉末は、７０℃に加熱したイオン交換水１リットルで洗浄した。洗浄後、ビスマスルテニウム酸化物の粉末を、２５℃の室温下で減圧容器に入れ、減圧環境下で１２時間保持することにより乾燥を行った。
【００７０】
以上のようにして、硝酸処理されたビスマスルテニウム酸化物の粉末、すなわち、空気二次電池用の空気極触媒を得た。ここで、得られた空気極触媒のうち、一部は分析用試料として取り分けておき、残りを空気極の製造用とした。
【００７１】
（２）空気極の製造
ニッケルの粒子の集合体であるニッケル粉末を準備した。このニッケルの粒子は、平均粒径が１０〜２０μｍであった。
【００７２】
更に、ポリテトラフルオロエチレン（ＰＴＦＥ）ディスパージョン及びイオン交換水を準備した。
【００７３】
上記のようにして得られたビスマスルテニウム酸化物の粉末（空気極触媒）に、ニッケル粉末、ポリテトラフルオロエチレン（ＰＴＦＥ）ディスパージョン及びイオン交換水を混合した。このとき、ビスマスルテニウム酸化物の粉末は２０質量部、ニッケル粉末は７０質量部、ＰＴＦＥディスパージョンは１０質量部、イオン交換水は３０質量部の割合で均一に混合して空気極合剤のペーストを製造した。
【００７４】
得られた空気極合剤のペーストをシート状に成形し、このシート状の空気極合剤のペーストをメッシュ数６０、線径０．０８ｍｍ、開口率６０％のニッケルメッシュにプレス圧着させた。
【００７５】
ニッケルメッシュに圧着された空気極合剤のペーストを窒素ガス雰囲気下で３４０℃に加熱し、この温度で１３分間保持し、焼成した。焼成された空気極合剤のシートは、縦４０ｍｍ、横４０ｍｍに裁断され、これにより、空気極１６を得た。この空気極１６の厚さは０．２３ｍｍであった。なお、得られた空気極１６において、ビスマスルテニウム酸化物の粉末（パイロクロア型複合酸化物触媒）の量は０．２３ｇであった。
【００７６】
（３）負極の製造
Ｎｄ、Ｍｇ、Ｎｉ、Ａｌの各金属材料を所定のモル比となるように混合した後、高周波誘導溶解炉に投入しアルゴンガス雰囲気下にて溶解させ、得られた溶湯を鋳型に流し込み、２５℃の室温まで冷却してインゴットを製造した。
【００７７】
ついで、このインゴットに対し、温度１０００℃のアルゴンガス雰囲気下にて１０時間保持する熱処理を施した後、アルゴンガス雰囲気下で機械的に粉砕して、希土類−Ｍｇ−Ｎｉ系水素吸蔵合金粉末を得た。得られた希土類−Ｍｇ−Ｎｉ系水素吸蔵合金粉末について、レーザー回折・散乱式粒径分布測定装置により体積平均粒径（ＭＶ）を測定した。その結果、体積平均粒径（ＭＶ）は６０μｍであった。
【００７８】
この水素吸蔵合金粉末の組成を高周波プラズマ分光分析法（ＩＣＰ）によって分析したところ、組成は、Ｎｄ０．８９Ｍｇ０．１１Ｎｉ３．３３Ａｌ０．１７であった。
【００７９】
得られた水素吸蔵合金の粉末１００質量部に対し、ポリアクリル酸ナトリウムの粉末０．２質量部、カルボキシメチルセルロースの粉末０．０４質量部、スチレンブタジエンゴムのディスパージョン３．０質量部、カーボンブラックの粉末０．５質量部、水２２．４質量部を添加して２５℃の環境下において混練し、負極合剤ペーストを調製した。
【００８０】
この負極合剤ペーストを面密度（目付）が約２５０ｇ／ｍ２、厚みが約０．６ｍｍの発泡ニッケルのシートに充填した。そして、負極合剤ペーストを乾燥させ、負極合剤が充填された発泡ニッケルのシートを得た。得られたシートは圧延され、体積当たりの合金量を高めた後、縦４０ｍｍ、横４０ｍｍに切断して負極１２を得た。なお、負極１２の厚さは、０．２５ｍｍであった。
【００８１】
次に、得られた負極１２に、活性化処理を施した。この活性化処理の手順を以下に示す。
まず、一般的な焼結式の水酸化ニッケル正極を準備した。なお、この水酸化ニッケル正極としては、その正極容量が負極１２の負極容量よりも十分大きいものを準備した。そして、この水酸化ニッケル正極と、得られた負極１２とを、これらの間にポリエチレンの不織布で形成されたセパレータを介在させた状態で重ね合わせて、活性化処理用電極群を形成した。この活性化処理用電極群を所定量のアルカリ電解液とともにアクリル樹脂製の容器に収容した。これにより、ニッケル水素二次電池の単極セルを形成した。
【００８２】
この単極セルに対し、初回の充放電操作として、温度２５℃の環境下にて、５時間静置後、０．１Ｉｔで１４時間の充電を行った後、０．５Ｉｔで電池電圧が０．７０Ｖになるまで放電させた。次いで、２回目の充放電操作として、０．５Ｉｔで２．８時間の充電を行った後に、０．５Ｉｔで電池電圧が０．７０Ｖになるまで放電させる操作を行った。３回目以降は、上記した２回目の充放電操作を１サイクルとする充放電サイクルを複数回行うことにより負極１２の活性化処理を行った。また、各充放電サイクルにおいては単極セルの容量を求めた。そして、得られた容量の最大値を負極の容量とした。なお、負極の容量は６４０ｍＡｈであった。
【００８３】
その後、０．５Ｉｔで２．８時間の充電を行った後、単極セルから負極１２を取り外した。このようにして、活性化処理及び充電が済んだ負極１２を得た。
【００８４】
（４）空気水素二次電池の製造
得られた空気極１６及び負極１２を、これらの間にセパレータ１４を挟んだ状態で重ね合わせ、電極群１０を製造した。この電極群１０の製造に使用したセパレータ１４はスルホン基を有するポリプロピレン繊維製不織布により形成されており、その厚みは０．１ｍｍ(目付量５３ｇ／ｍ２)であった。
【００８５】
次いで、容器本体６を準備し、この容器本体６内に上記した電極群１０を収容した。このとき、容器本体６の底壁１８の上に調整部材３６としての発泡ニッケルのシートを配置し、この調整部材３６の上に電極群１０を載置した。ここで、発泡ニッケルのシートは、厚さが１ｍｍであり、縦４０ｍｍ、横４０ｍｍの正方形状をなしている。
【００８６】
次いで、電極群１０の上（空気極１６の上）に撥水通気部材４０を配設した。ここで、撥水通気部材４０は、縦が４５ｍｍ、横が４５ｍｍ、厚さが０．１ｍｍであるＰＴＦＥ多孔膜４２と、縦が４０ｍｍ、横が４０ｍｍ、厚さが０．２ｍｍである不織布拡散紙４４とが組み合わされて形成されている。
【００８７】
その後、容器本体６内には、アルカリ電解液（５ｍｏｌ／ＬのＫＯＨ水溶液）を２ｍＬ注入した。
【００８８】
次いで、容器本体６の開口部２２を塞ぐように蓋８を被せた。このとき、蓋８の内面部２８における通気路３０、入側通気孔３２及び出側通気孔３４を含むエリアの全体が撥水通気部材４０で覆われるように、当該エリアと撥水通気部材４０とを密着させる。ここで、通気路３０は、全体として１本のサーペンタイン形状をなしている。通気路３０の横断面は、矩形状をなしており、当該矩形における縦寸法が１ｍｍ、横寸法が１ｍｍである。この通気路３０は、撥水通気部材４０側が開放されている。
【００８９】
容器本体６及び蓋８が組み合わされて形成された容器４については、その周端縁部４６、４８が連結具５０、５２により上下から挟みこまれる。なお、容器本体６と蓋８との接触部には、図示しない樹脂製のパッキンが配設されており、アルカリ電解液の漏れを防止している。
【００９０】
以上のようにして、図１に示すような電池２を製造した。得られた電池２は、２５℃の環境下で１時間静置し、電極群１０にアルカリ電解液を浸透させた。
【００９１】
なお、空気極１６には空気極リード５４が、負極１２には負極リード５６が、それぞれ電気的に接続されており、これら空気極リード５４及び負極リード５６は、容器４の気密性及び水密性を保持した状態でリード線の引出口２４、２６から容器４の外側へ適切に延びている。また、空気極リード５４の先端には空気極端子５８が取り付けられており、負極リード５６の先端には負極端子６０が取り付けられている。
【００９２】
（比較例１）
ビスマスルテニウム酸化物を製造する際の第２ステップにおける焼成処理で、焼成温度を３００℃としたことを除いて、実施例１と同様にして空気水素二次電池を製造した。
【００９３】
（比較例２）
ビスマスルテニウム酸化物を製造する際の第２ステップにおける焼成処理で、焼成温度を６００℃としたことを除いて、実施例１と同様にして空気水素二次電池を製造した。
【００９４】
２．空気水素二次電池の評価
（１）空気極触媒のＸ線回折（ＸＲＤ）分析
実施例１、比較例１、２の空気極触媒の分析用試料についてＸ線回折（ＸＲＤ）分析を行った。分析には平行ビームＸ線回折装置を用いた。ここでの分析の条件は、Ｘ線源はＣｕＫα、管電圧は４０ｋＶ、管電流は１５ｍＡ、スキャンスピードは１度／ｍｉｎ、ステップ幅は０．０１度であった。分析結果のプロファイルを図２〜図４に示した。ここで、図２は、全体的なプロファイルであり、図３及び図４は、図２のうちの一部を拡大して示したプロファイルである。
また、分析結果より、最強線のピーク位置及び格子定数を求めた。得られた結果を表１に示した。
【００９５】
（２）放電試験
実施例１、比較例１、２の空気水素二次電池については、空気極端子５８及び負極端子６０を介して、０．５Ｉｔで１．２時間充電し、０．５Ｉｔで電池電圧が０．４Ｖになるまで放電することを１サイクルとし、斯かる充放電を１０サイクル繰り返した。このとき、充放電に関わらず、入側通気孔３２から空気を入れ、出側通気孔３４から空気を排出するようにして、通気路３０には、５３ｍＬ／分の割合で常に空気を供給し続けた。なお、負極容量（６４０ｍＡｈ）を１Ｉｔとした。
【００９６】
そして、各サイクルにおいて、放電容量と電圧とを測定した。
ここで、放電スタート時の放電容量と電圧との関係から放電特性カーブを求めた。その結果を図５に示した。
【００９７】
また、放電容量の値が全放電容量の半分の値になった時の電池電圧を中間電圧として測定した。得られた中間電圧のうち放電スタート時の値を放電中間電圧として表１に示した。 
【００９８】
【表１】
2020126754.tif 000003
【００９９】
（３）考察
図２〜４より、空気極触媒の焼成温度を３００℃とした比較例１では、●印で示すＪＣＰＤカード０１−０８２−０３８０のＢｉ２Ｒｕ２Ｏ７．３３に対応する回折ピークとほぼ一致しており、○印で示すＪＣＰＤカード０１−０８２−０３８１のＢｉ２Ｒｕ２Ｏ６．９２の回折ピークは確認できなかった。
【０１００】
一方、空気極触媒の焼成温度を４００℃とした実施例１では、僅かにピークシフトは見られるがＪＣＰＤカード０１−０８２−０３８０のＢｉ２Ｒｕ２Ｏ７．３３及びＪＣＰＤカード０１−０８２−０３８１のＢｉ２Ｒｕ２Ｏ６．９２の両方の回折ピークが確認できており、酸素量が異なる２種類の結晶構造が存在していることがわかる。
【０１０１】
また、空気極触媒の焼成温度を６００℃とした比較例２では、ＪＣＰＤカード０１−０８２−０３８１のＢｉ２Ｒｕ２Ｏ６．９２の回折ピークのみ確認できた。
【０１０２】
実施例１、比較例１及び２の放電特性カーブを示した図５の結果から、比較例１及び２の放電特性カーブに比べ実施例１の放電特性カーブは放電電圧が高い方にシフトしており、実施例１では、放電側の過電圧が低減されたことがわかる。
【０１０３】
また、放電中間電圧を示した表１の結果からも、比較例１の放電中間電圧が０．７５１Ｖであり、比較例２の放電中間電圧が０．７６６Ｖであるのに比べ、実施例１では０．７８８Ｖと向上しており、放電側の過電圧が低減されたことがわかる。
【０１０４】
以上より、異なる酸素量を有するＢｉ２Ｒｕ２Ｏ７．３３及びＢｉ２Ｒｕ２Ｏ６．９２の２相が共存した実施例１が最も放電電圧が上昇したといえる。これは、酸素還元活性の向上により電荷移動抵抗が低下したためである。このような放電特性の改善は、酸素量が異なる結晶相が存在することにより相乗効果が生じ、酸素と触媒表面との結合強度が変化する、または２電子還元過程の中間体である過酸化水素イオンの分解を促進させるなど、触媒の多元機能化に起因すると考えられる。上記した実施例１は、Ｂｉ２Ｒｕ２Ｏ７．３３及びＢｉ２Ｒｕ２Ｏ６．９２の両方の回折ピークを有したが、それぞれの結晶構造に類似する結晶構造を有しているパイロクロア型複合酸化物触媒であっても同様の効果が期待できる。更に、実施例１のパイロクロア型複合酸化物触媒は、結晶構造が２相であったが、３相以上の酸素量が異なる結晶構造を有するパイロクロア型複合酸化物触媒であっても同様の効果が期待できる。
【０１０５】
なお、本発明は上記した実施形態及び実施例に限定されるものではなく、空気二次電池用の空気極触媒としては、ビスマスルテニウム酸化物の他に、上記したパイロクロア型複合酸化物の組成を表す一般式において挙げた選択可能元素の酸化物が挙げられる。また、パイロクロア型複合酸化物は、結晶構造が２つである態様に限定されず、２つよりも多く、すなわち３つ以上の結晶構造を含んでいても構わない。この場合、それぞれの結晶構造は、少なくとも酸素量が異なる構成とする。また、本発明は、空気水素二次電池に限定されるものではなく、負極に用いる金属として、Ｚｎ、Ａｌ、Ｍｇ、Ｌｉなどを用いた他の空気二次電池であっても構わない。これら他の空気二次電池も上記した空気水素二次電池と同様に放電側の過電圧を低減する効果が得られる。
【０１０６】
＜本発明の態様＞
本発明の第１の態様は一般式：Ａ２−ｘＢ２−ｙＯ７−ｚ（ただし、ｘ、ｙ、ｚは、それぞれ、０≦ｘ≦１、０≦ｙ≦１、−０．５≦ｚ≦０．５の関係を満たし、Ａは、Ｂｉ、Ｐｂ、Ｔｂ、Ｌａ、Ｃｅ、Ｐｒ、Ｎｄ、Ｐｍ、Ｓｍ、Ｅｕ、Ｇｄ、Ｄｙ、Ｈｏ、Ｅｒ、Ｔｍ、Ｙｂ、Ｌｕ、Ｍｎ、Ｙ、Ｚｎ及びＡｌから選ばれる少なくとも１種の元素を表し、Ｂは、Ｒｕ、Ｉｒ、Ｓｉ、Ｇｅ、Ｔａ、Ｓｎ、Ｈｆ、Ｚｒ、Ｔｉ、Ｎｂ、Ｖ、Ｓｂ、Ｒｈ、Ｃｒ、Ｒｅ、Ｓｃ、Ｃｏ、Ｃｕ、Ｉｎ、Ｇａ、Ｃｄ、Ｆｅ、Ｎｉ、Ｗ及びＭｏから選ばれる少なくとも１種の元素を表している。）で表されるパイロクロア型複合酸化物であって、酸素量が異なる結晶構造を２つ以上有するパイロクロア型複合酸化物を備えている、空気二次電池用の空気極触媒である。
【０１０７】
本発明の第２の態様は、上記した本発明の第１の態様において、前記パイロクロア型複合酸化物は、ビスマスルテニウム酸化物である、空気二次電池用の空気極触媒である。
【０１０８】
本発明の第３の態様は、上記した本発明の第１の態様又は本発明の第２の態様において、前記パイロクロア型複合酸化物は、Ｂｉ２Ｒｕ２Ｏ６．９２で表される結晶構造もしくはＢｉ２Ｒｕ２Ｏ６．９２で表される結晶構造に類似する結晶構造と、Ｂｉ２Ｒｕ２Ｏ７．３３で表される結晶構造もしくはＢｉ２Ｒｕ２Ｏ７．３３で表される結晶構造に類似する結晶構造とを少なくとも有している、空気二次電池用の空気極触媒である。
【０１０９】
本発明の第４の態様は、セパレータを介して重ね合わされた空気極及び負極を含む電極群と、前記電極群をアルカリ電解液とともに収容している容器と、を備え、前記空気極は、上記した本発明の第１の態様〜第３の態様の何れかの空気二次電池用の空気極触媒を含んでいる、空気二次電池である。
【０１１０】
本発明の第５の態様は、上記した本発明の第４の態様において、前記負極は、水素吸蔵合金を含んでいる、空気二次電池である。
【符号の説明】
【０１１１】
２                  電池（空気水素二次電池）
４                  容器
６                  容器本体
８                  蓋
１０                電極群
１２                負極
１４                セパレータ
１６                空気極（正極）
３０                通気路
４０                撥水通気部材
【図１】
2020126754.tif 000004
【図２】
2020126754.tif 000005
【図３】
2020126754.tif 000006
【図４】
2020126754.tif 000007
【図５】
2020126754.tif 000008